(57)【特許請求の範囲】
【請求項１】
全ニッケル塩の量に対する硫酸ニッケルの量の割合が１ｍｏｌ％以上、５０ｍｏｌ％未満となるように塩化ニッケルと硫酸ニッケルとを混合してなるニッケル塩水溶液をアルカリによって中和して水酸化ニッケルを得る工程Ａと、得られた水酸化ニッケルを非還元性雰囲気中において８００℃以上、９５０℃未満で熱処理して酸化ニッケル粒子を形成する工程Ｂと、該熱処理の際に形成され得る酸化ニッケル粒子の焼結体を解砕する工程Ｃとを含むことを特徴とする酸化ニッケル微粉末の製造方法。
【請求項２】
前記工程Ａにおけるニッケル塩水溶液中のニッケル濃度が５０〜１８０ｇ/Ｌであることを特徴とする、請求項1に記載の酸化ニッケル微粉末の製造方法。
【請求項３】
前記工程Ｃにおける解砕が、前記酸化ニッケル粒子同士を衝突させることにより行われることを特徴とする、請求項１又は２に記載の酸化ニッケル微粉末の製造方法。
【請求項４】
請求項１〜３のいずれかの製造方法で得られた酸化ニッケル微粉末であって、比表面積が３ｍ２/ｇ以上、硫黄品位が３００〜５００質量ｐｐｍ、塩素品位が１００質量ｐｐｍ以下、ナトリウム品位が１００質量ｐｐｍ以下であることを特徴とする酸化ニッケル微粉末。
【請求項５】
レーザー散乱法で測定したＤ９０が１μｍ以下であることを特徴とする、請求項４に記載の酸化ニッケル微粉末。
【発明の詳細な説明】
【技術分野】
【０００１】
本発明は、酸化ニッケル微粉末及びその製造方法に関し、更に詳しくは、硫黄品位が３００〜５００質量ｐｐｍにコントロールされ、不純物品位、特に塩素品位及びナトリウム品位が低く、且つ微細であって、電子部品材料として好適な酸化ニッケル微粉末及びその製造方法に関する。
【背景技術】
【０００２】
一般に、酸化ニッケル粉末は、硫酸ニッケル、硝酸ニッケル、炭酸ニッケル、水酸化ニッケル等のニッケル塩類又はニッケルメタル粉を、ロータリーキルン等の転動炉、プッシャー炉等のような連続炉、あるいはバーナー炉のようなバッチ炉を用いて、酸化性雰囲気下で焼成することによって製造される。これらの酸化ニッケル粉末は多様な用途に用いられており、例えば、電子部品材料としての用途では、酸化鉄、酸化亜鉛等の他の材料と混合された後、焼結されることによりフェライト部品等として広く用いられている。
【０００３】
上記フェライト部品のように、複数の材料を混合して焼成することにより、これらを反応させて複合金属酸化物を製造する場合には、生成反応は固相の拡散反応で律速されるので、一般に使用する原料としては微細なものが好適に用いられている。これにより、他材料との接触確率が高くなると共に粒子の活性が高くなるため、低温度且つ短時間の処理で反応が均一に進むことが知られている。従って、このような複合金属酸化物を製造する方法においては、原料となる粉体の粒径を小さくして微細にすることが効率向上の重要な要素となる。
【０００４】
粉体が微細であることを測る指標としては、比表面積を用いることがある。粒径と比表面積には、下記の計算式１の関係があることが知られている。下記計算式１の関係は粒子が真球状であると仮定して導き出されたものであるため、計算式１から得られる粒径と実際の粒径との間にはいくらかの誤差を含むことになるが、比表面積が大きいほど粒径が小さくなることが分る。
【０００５】
［計算式１］
粒径＝６／（密度×比表面積）
【０００６】
近年においては、フェライト部品の高機能化、並びに酸化ニッケル粉末のフェライト部品以外の電子部品等への用途の広がりに伴い、酸化ニッケル粉末に含有される不純物元素の低減が求められている。不純物元素の中でも特に塩素や硫黄は、電極に利用されている銀と反応して電極劣化を生じさせたり、焼成炉を腐食させたりすることがあるため、できるだけ低減することが望ましいとされている。
【０００７】
一方で、特開２００２-１９８２１３（特許文献１）には、原料段階におけるフェライト粉の硫黄成分の含有量がＳ換算で３００ｐｐｍ〜９００ｐｐｍ且つ塩素成分の含有量がＣｌ換算で１００ｐｐｍであるフェライト材料が提案されている。このフェライト材料は、低温焼成においても添加物を用いることなく高密度化を図ることができ、これにより構成されたフェライト磁心及び積層チップ部品は、耐湿性と温度特性の優れたものにすることができると記載されている。
【０００８】
以上のように、電子部品材料としての用途、特にフェライト部品の原料として用いられる酸化ニッケル粉末は、塩素や硫黄の含有量を単に低減するだけでなく、硫黄の含有量を所定の範囲内に厳密に制御することが要求されている。
【０００９】
従来、酸化ニッケル粉末を製造する方法としては、原料に硫酸ニッケルを用い、これを焙焼する方法が提案されている。例えば、特開２００１−３２００２号公報（特許文献２）には、原料としての硫酸ニッケルを、キルンなどを用いて酸化雰囲気中で焙焼温度９５０〜１０００℃未満で焙焼する第１段焙焼と、焙焼温度１０００〜１２００℃で焙焼する第２段焙焼とを行って酸化ニッケル粉末を製造する方法が提案されている。この製造方法によれば、平均粒径が制御され、且つ硫黄品位が５０質量ｐｐｍ以下である酸化ニッケル微粉末が得られると記載されている。
【００１０】
また、特開２００４−１２３４８８号公報（特許文献３）には、４５０〜６００℃の仮焼による脱水工程と、１０００〜１２００℃の焙焼による硫酸ニッケルの分解工程とを明確に分離した酸化ニッケル粉末の製造方法が提案されている。この製造方法によれば、硫黄品位が低く且つ平均粒径が小さい酸化ニッケル粉末を安定して製造できると記載されている。
【００１１】
更に、特開２００４−１８９５３０号公報（特許文献４）には、横型回転式製造炉を用いて、強制的に空気を導入しながら、最高温度を９００〜１２５０℃として焙焼する方法が提案されている。この製造方法によっても、不純物が少なく、硫黄品位が５００質量ｐｐｍ以下の酸化ニッケル粉末が得られると記載されている。
【００１２】
しかしながら、上記特許文献２〜４のいずれの方法においても、硫黄品位を低減するために焙焼温度を高くすると粒径が粗大になり、また粒子を微細にするために焙焼温度を下げると硫黄品位が高くなるという欠点があり、粒径と硫黄品位を同時に最適値に制御することは困難である。更に、加熱する際に大量のＳＯｘを含むガスが発生し、これを除害処理するために高価な設備が必要になるという問題を有している。
【００１３】
酸化ニッケル微粉末を合成する方法として、硫酸ニッケルや塩化ニッケル等のニッケル塩を含む水溶液を、水酸化ナトリウム水溶液等のアルカリで中和して水酸化ニッケルを晶析させ、これを焙焼する方法も考えられる。かかる方法で水酸化ニッケルを焙焼する場合は、陰イオン成分由来のガスの発生が少ないため、排ガス処理は不要となるか若しくは簡易な設備でよく、低コストでの製造が可能になると考えられる。
【００１４】
例えば、特開２００９−１９６８７０号公報（特許文献５）には、酸化ニッケルの粗大化抑制のためマグネシウム等の第２族元素を塩化ニッケルに少量添加した状態で中和し、得られた水酸化ニッケルを特定の温度で熱処理して酸化ニッケルとし、得られた酸化ニッケルを解砕メディアで湿式粉砕し、それを有機酸含有水溶液で洗浄することにより、硫黄品位及び塩素品位が低く、且つ微細な粒径の酸化ニッケル粉末を得る方法が提案されている。
【先行技術文献】
【特許文献】
【００１５】
【特許文献１】特開２００２−１９８２１３号公報
【特許文献２】特開２００１−０３２００２号公報
【特許文献３】特開２００４−１２３４８８号公報
【特許文献４】特開２００４−１８９５３０号公報
【特許文献５】特開２００９−１９６８７０号公報
【発明の概要】
【発明が解決しようとする課題】
【００１６】
しかしながら、特許文献５の酸化ニッケル粉末の製造方法では、原料に塩化ニッケルを用いていることから硫黄がほとんど含まれておらず、よって硫黄品位を所定の範囲内に制御することは困難であった。また、微細な粒径を得るために解砕メディアで湿式粉砕しているため、解砕メディアから不純物が混入する虞があった。このように、従来の技術で得られた酸化ニッケル粉末では、微細な粒子径を有すると共に、塩素品位が低く且つ硫黄品位が所定の範囲内に制御された酸化ニッケル粉末としては十分と言えず、更なる改善が望まれていた。
【００１７】
本発明は、上記した問題点に鑑み、含有量の制御された微量の硫黄を含み、不純物品位、特に塩素品位及びナトリウム品位が低く、且つ粒径が微細であって、電子部品材料として好適な酸化ニッケル微粉末及びその製造方法を提供することを目的とするものである。
【課題を解決するための手段】
【００１８】
本発明者は、上記目的を達成するため、熱処理時に大量の有害ガスが発生しない方法のうち、ニッケル塩水溶液を中和して得た水酸化ニッケルを焙焼して酸化ニッケル微粉末を製造する方法に着目して鋭意研究を重ねた結果、塩化ニッケルと硫酸ニッケルを特定の割合で混合してなるニッケル塩水溶液をアルカリで中和し、得られた水酸化ニッケルを熱処理することで、硫黄品位が所定の範囲内に制御された微細な酸化ニッケル微粉末を得ることができることを見出し、本発明を完成するに至ったものである。
【００１９】
即ち、本発明が提供する酸化ニッケル微粉末の製造方法は、全ニッケル塩の量に対する硫酸ニッケルの量の割合が１ｍｏｌ％以上、５０ｍｏｌ％未満となるように塩化ニッケルと硫酸ニッケルとを混合してなるニッケル塩水溶液をアルカリによって中和して水酸化ニッケルを得る工程Ａと、得られた水酸化ニッケルを非還元性雰囲気中において８００℃以上、９５０℃未満で熱処理して酸化ニッケル粒子を形成する工程Ｂと、該熱処理の際に形成され得る酸化ニッケル粒子の焼結体を解砕する工程Ｃとを含むことを特徴とするものである。
【００２０】
上記工程Ａにおけるニッケル塩水溶液中のニッケル濃度は、５０〜１８０ｇ/Ｌであることが好ましく、上記工程Ｃにおける解砕は、酸化ニッケル粒子同士を衝突させることによって行うことが好ましい。
【００２１】
また、本発明が提供する酸化ニッケル微粉末は、上記酸化ニッケル微粉末の製造方法で得られた酸化ニッケル微粉末であって、比表面積が３ｍ２／ｇ以上、硫黄品位が３００〜５００質量ｐｐｍ、塩素品位が１００質量ｐｐｍ以下、ナトリウム品位が１００質量ｐｐｍ以下であることを特徴とする。また、本発明の酸化ニッケル微粉末は、レーザー散乱法で測定したＤ９０が１μｍ以下であることが好ましい。
【発明の効果】
【００２２】
本発明によれば、硫黄品位が３００〜５００質量ｐｐｍに制御され、塩素品位が１００質量ｐｐｍ以下、ナトリウム品位が１００質量ｐｐｍ以下と低く、且つ微細な酸化ニッケル微粉末を容易に得ることができる。更に、本発明の酸化ニッケル微粉末は、不純物としてジルコニウム及び第２族元素を実質的に含まずに微細であり、フェライト部品などの電子部品材料として好適である。また、その製造の際に大量の塩素やＳＯｘガスが発生しない上、溶解度の高い塩化ニッケル主体のニッケル塩溶液を使用するので生産性が高い。このように、本発明の酸化ニッケル微粉末及びその製造方法の工業的価値は極めて大きい。
【発明を実施するための形態】
【００２３】
本発明の酸化ニッケル微粉末の製造方法は、全ニッケル塩の量に対する硫酸ニッケルの量の割合（以降、硫酸ニッケルの混合割合とも称する）が０.１ｍｏｌ％以上、５０ｍｏｌ％未満となるように塩化ニッケルと硫酸ニッケルとを混合してニッケル塩水溶液を調製し、このニッケル塩水溶液をアルカリによって中和して水酸化ニッケルを得る工程Ａと、得られた水酸化ニッケルを非還元性雰囲気中において８００℃以上、９５０℃未満で熱処理して酸化ニッケル粒子を形成する工程Ｂと、該熱処理の際に形成され得る酸化ニッケル粒子の焼結体を解砕する工程Ｃとを有している。
【００２４】
かかる本発明の製造方法においては、上記硫酸ニッケルの混合割合、即ち、全ニッケル塩である塩化ニッケルと硫酸ニッケルとの合計量に対する硫酸ニッケルの量の割合が０.１ｍｏｌ％以上、５０ｍｏｌ％未満であることが特に重要である。かかる混合割合となるように硫酸ニッケルと塩化ニッケルとを混合してニッケル塩水溶液を調製することで、最終的に得られる酸化ニッケル微粉末の微細化と硫黄品位の制御が可能になると共に、熱処理温度を高温化することが可能となり、塩素品位の低減が可能となる。また、熱処理の高温化により塩素品位の低減が可能であるため、塩素品位を低減させるための熱処理後の洗浄が不要となり、従来の技術に比べて生産性を大幅に向上させることができる。
【００２５】
上記方法で微細な粒径の酸化ニッケル微粉末が得られる明確な理由は不明であるが、硫酸ニッケルの分解温度は８４８℃であって塩化ニッケルの分解温度よりも高いため、かかる分解温度の高い硫酸ニッケルを塩化ニッケルに混合することで、水酸化ニッケル中の表面や界面に硫酸塩として硫黄成分が巻きこまれ、これが酸化ニッケル粒子の焼結を高温まで抑制しているためと考えられる。
【００２６】
上記硫酸ニッケルの混合割合が０.１ｍｏｌ％未満の場合、焼結の抑制効果が不十分となり、工程Ｂの熱処理によって得られる酸化ニッケルが十分微細にならず、工程Ｃで解砕しても良好な比表面積を持った酸化ニッケル微粉末が得られない。また、酸化ニッケル微粉末の硫黄品位も３００質量ｐｐｍ未満となってしまう。
【００２７】
一方、硫酸ニッケルの混合割合が５０ｍｏｌ％を超えると、ナトリウム品位が１００質量ｐｐｍ以上となる。また、酸化ニッケル微粉末の硫黄品位が５００質量ｐｐｍを超えることがある。硫酸ニッケルをニッケル塩水溶液に混合することによってナトリウム品位が上昇する理由としては、硫黄成分がナトリウムを含んだ難溶性の複塩の形態をとり、水酸化ニッケル中に存在するナトリウム量が、液中の硫酸イオン濃度と相関を持つためと考えられる。
【００２８】
酸化ニッケル微粉末の硫黄品位を３００〜５００質量ｐｐｍに制御し、塩素品位及びナトリウム品位を低減すると共に、比表面積を３ｍ２／ｇ以上とするためには、上記硫酸ニッケルの混合割合は、全ニッケル塩に対して１〜３０ｍｏｌ％とすることが好ましい。
【００２９】
次に、本発明の酸化ニッケルの製造方法を工程毎に詳細に説明する。先ず工程Ａは、塩化ニッケルと硫酸ニッケルとを前述の割合で混合してニッケル塩水溶液を調製し、このニッケル塩水溶液をアルカリで中和して水酸化ニッケルを得る工程であり、濃度及び中和条件等は公知の技術が適用できる。原料として用いる塩化ニッケルと硫酸ニッケルは、特に限定されるものではないが、得られる酸化ニッケル微粉末が電子部品用に用いられることから、原料中に含まれる不純物が１００質量ｐｐｍ未満であることが望ましい。
【００３０】
中和に用いるアルカリとしては、特に限定されるものではないが、反応液中に残留するニッケルの量を考慮すると、水酸化ナトリウム、水酸化カリウムなどが好ましく、コストを考慮すると、水酸化ナトリウムが特に好ましい。また、アルカリは固体又は液体のいずれの状態でニッケル塩水溶液に添加してもよいが、取扱いの容易さから水溶液を用いることが好ましい。均一な特性の水酸化ニッケルを得るためには、反応槽内において十分に撹拌されている液に、ニッケル塩水溶液とアルカリ水溶液とをダブルジェット方式で添加することが有効である。その際、反応槽内に予め入れておく液は、純水にアルカリを添加し、所定のｐＨに調整したものであることが好ましい。
【００３１】
中和反応時は、反応液のｐＨを８.３〜９.０とすることが好ましく、この範囲内でｐＨを一定とすることが特に好ましい。ｐＨが８.３より低いと、水酸化ニッケル中に残存する塩素イオンや硫酸イオンといった陰イオン成分が増大し、これらは工程Ｂで焼成する際に、大量の塩酸やＳＯｘとなって炉体をいためるため好ましくない。また、ｐＨが９.０より高くなると得られる水酸化ニッケルが微細になりすぎ、濾過が困難になることがある。また、後に行われる工程Ｂで焼結が進みすぎ、微細な酸化ニッケル微粉末を得ることが困難になることがある。
【００３２】
好適な中和条件であるｐＨ９.０以下では水溶液中に僅かにニッケル成分が残存することがあるが、この場合は、中和晶析後、ｐＨを１０程度まで上げることによって、濾液中のニッケルを低減することができる。中和反応時のｐＨは、変動幅が設定値から絶対値で０.２以内となるように一定に制御することが好ましい。ｐＨの変動幅がこれより大きくなると、不純物の増大や酸化ニッケル微粉末の低比表面積化を招く虞がある。
【００３３】
また、工程Ａにおいて調製するニッケル塩水溶液中のニッケルの濃度は、特に限定されるものではないが、生産性を考慮すると、ニッケル濃度で５０〜１８０ｇ／Ｌが好ましい。この濃度が５０ｇ／Ｌ未満では生産性が悪くなる。一方、１８０ｇ／Ｌを超えると水溶液中の陰イオン濃度が高くなり、生成した水酸化ニッケル中の塩素品位や硫黄品位が高くなるため、最終的に得られる酸化ニッケル微粉末中の不純物品位が十分に低くならない場合がある。
【００３４】
中和反応時の液温は、通常の条件で特に問題なく、室温で行うことも可能であるが、水酸化ニッケル粒子を十分に成長させるために、５０〜７０℃とすることが好ましい。水酸化ニッケル粒子を十分に成長させることで、水酸化ニッケル中への硫黄の過度の含有を防止することができる。また、水酸化ニッケル中への塩素及びナトリウムなどの不純物巻き込みを抑制し、最終的に酸化ニッケル微粉末の不純物を低減させることができる。液温が５０℃未満では水酸化ニッケル粒子の成長が十分ではなく、水酸化ニッケル中への硫黄及び不純物の巻き込みが多くなる。また、液温が７０℃を超えると、水の蒸発が激しくなり、水溶液中の硫黄及び不純物濃度が高くなるため、生成した水酸化ニッケル中の硫黄品位及び不純物品位が高くなることがある。
【００３５】
上記中和反応の終了後、析出した水酸化ニッケルを濾過して回収する。回収した濾過ケーキは、次の工程Ｂに移る前に洗浄することが好ましい。洗浄はレパルプ洗浄とすることが好ましく、洗浄に用いる洗浄液としては水が好ましく、純水が特に好ましい。洗浄時の水酸化ニッケルと水の混合比は特に限定されるものではなく、ニッケル塩に含まれる陰イオン、特に塩素イオン及びナトリウムイオンが、十分に除去できる混合比とすればよい。尚、１回の洗浄で陰イオンが十分に低減されない場合は、複数回繰り返して洗浄することが好ましい。
【００３６】
水酸化ニッケルに対する洗浄液の具体的な量は、残留陰イオンが十分に低減でき且つ水酸化ニッケルを良好に分散させるために、水酸化ニッケル／処理液の混合比で５０〜１５０ｇ／Ｌとすることが好ましく、１００ｇ／Ｌ程度とすることがより好ましい。尚、洗浄時間については、処理条件に応じて適宜定めることができ、残留陰イオンが十分に低減される時間とすればよい。
【００３７】
工程Ｂは、上記工程Ａで得られた水酸化ニッケルを熱処理して酸化ニッケルとする工程である。この熱処理は、非還元性雰囲気中において、８００℃以上、９５０℃未満の温度範囲で行う。この熱処理温度は、８００〜９００℃とすることがより好ましく、８４０〜８６０℃とすることが更に好ましい。
【００３８】
この熱処理により水酸化ニッケル結晶内の水酸基が脱離して酸化ニッケルの粒子が形成されるが、その際、熱処理温度を適切に設定することによって、粒径の微細化と硫黄品位の制御が可能であると共に、残存した塩素の多くの部分を揮発させることができる。即ち、８００℃未満では硫黄や塩素の揮発が不十分となり、酸化ニッケル中の硫黄品位を所望の値に制御することができなくなる上、塩素も十分に低減させることができない。一方、９５０℃以上では酸化ニッケル粒子同士の焼結が顕著になり、後に行われる工程Ｃにおいてこの酸化ニッケル粒子の焼結体の解砕が困難になり、微細な酸化ニッケル微粉末を得ることが困難になる。
【００３９】
熱処理の雰囲気は、非還元性雰囲気であれば特に限定されないが、経済性を考慮して大気雰囲気とすることが好ましい。また、熱処理の際に水酸基の脱離により発生する水蒸気を効率よく排出するため、十分な流速を持った気流中で行うことが好ましい。尚、熱処理を行う装置には、一般的な焙焼炉を使用することができる。
【００４０】
熱処理時間は、処理温度及び処理量等の処理条件に応じて適宜設定することができるが、最終的に得られる酸化ニッケル微粉末の比表面積が３ｍ２／ｇ以上となるように設定すればよい。最終的に粉砕して得られる酸化ニッケル微粉末の比表面積は、熱処理後の酸化ニッケルの比表面積に対して約１ｍ２／ｇ増加する程度であるため、熱処理後の酸化ニッケルの比表面積で判断して処理条件を設定することができる。
【００４１】
工程Ｃは、上記工程Ｂの熱処理の際に形成され得る酸化ニッケル粒子の焼結体を解砕する工程である。上記工程Ｂでは水酸化ニッケル結晶中の水酸基が離脱して酸化ニッケルの粒子が形成されるが、その際、粒径の微細化が起こると共に、硫酸ニッケルにより抑制されてはいるものの、高温の影響で酸化ニッケル粒子同士の焼結がある程度進行する。そのため、工程Ｃにおいて、この焼結体を破壊して酸化ニッケル微粉末を得る。
【００４２】
一般的な解砕方法としては、ビーズミルやボールミル等の解砕メディアを用いたものやジェットミル等の解砕メディアを用いないものがあるが、本発明の製造方法においては、後者の解砕メディアを用いない解砕方法を採用するのが好ましい。なぜなら、解砕メディアを用いると解砕自体は容易となるものの、ジルコニア等の解砕メディアを構成している成分が不純物として混入するおそれがあるからである。
【００４３】
低減すべき不純物がジルコニウムのみであるならば、解砕メディアにジルコニア等のジルコニウムを含有しないものを用いて解砕することで対処することができるが、この場合であっても解砕メディアから他の不純物が混入し、結果的に低不純物品位の酸化ニッケル微粉末が得られないので好ましくない。また、ジルコニウムを含有しない解砕メディア、例えば、イットリア安定化ジルコニアを含有しない解砕メディアでは強度や耐摩耗性で十分でなく、この観点からも解砕メディアを用いることなく解砕を行う方法が望ましい。
【００４４】
解砕メディアを用いることなく解砕する方法としては、粉体の粒子同士を衝突させる方法や、液体などの溶媒により粉体にせん断力をかける方法、溶媒のキャビテーションによる衝撃力を用いる方法等がある。粉体の粒子同士を衝突させる解砕装置としては、例えば湿式ジェットミルがあり、具体的にはアルティマイザー（登録商標）やスターバースト（登録商標）等が挙げられる。また、溶媒によりせん断力を与える解砕装置としては例えばナノマイザー（登録商標）等があり、溶媒のキャビテーションによる衝撃力を用いた解砕装置としては例えばナノメーカー（登録商標）等が挙げられる。
【００４５】
上記解砕方法のうち、粉体の粒子同士を衝突させる方法が、不純物混入の虞が少なく、比較的大きな解砕力が得られることから特に好ましい。このように、解砕メディアを用いることなく解砕を行うことにより、解砕メディアからの不純物、特にジルコニウムの混入が事実上ない微細な酸化ニッケル微粉末を得ることが可能となる。
【００４６】
解砕条件には特に限定がなく、通常の条件の範囲内での調整により容易に目的とする粒度分布の酸化ニッケル微粉末を得ることができる。これにより、フェライト部品などの電子部品材料として好適な分散性に優れた微細な酸化ニッケル微粉末を得ることができる。
【００４７】
以上の方法により製造される本発明の酸化ニッケル微粉末は、硫黄品位が所定の範囲内に制御され、塩素品位及びナトリウム品位が低く、比表面積も大きいので、電子部品用、特にフェライト部品用の材料として好適である。具体的には、硫黄品位が３００〜５００質量ｐｐｍ、塩素品位が１００質量ｐｐｍ以下、ナトリウム品位が１００質量ｐｐｍ以下である。また、比表面積は３ｍ２／ｇ以上である。尚、比表面積は５ｍ２／ｇ以上であることが好ましく、その上限は８ｍ２／ｇ程度である。
【００４８】
また、本発明の酸化ニッケル微粉末の製造方法においては、マグネシウム等の第２族元素を添加する工程を含まないので、これらの元素が不純物として含まれることは実質的にない。更に解砕メディアを使用せずに解砕する場合はジルコニアも含まれなくなるので、ジルコニア品位及び第２族元素品位を３０質量ｐｐｍ以下にすることができる。
【００４９】
更に、本発明の酸化ニッケル微粉末は、レーザー散乱法で測定したＤ９０（粒度分布曲線における粒子量の体積積算９０％での粒径）が１μｍ以下であることが好ましい。尚、レーザー散乱法で測定したＤ９０は、電子部品等の製造時に他の材料と混合されるときに解砕されて小さくなるが、この解砕によって比表面積が大きくなる可能性は低いため、酸化ニッケル微粉末自体の比表面積が大きいことがより重要である。
【００５０】
更に、本発明による酸化ニッケル微粉末の製造方法においては、湿式法により製造した水酸化ニッケルを熱処理するため、有害なＳＯｘが大量発生することがない。従って、これを除害処理するための高価な設備が不要であることから、製造コストを低く抑えることができる。
【実施例】
【００５１】
以下、実施例により本発明を更に詳細に説明するが、本発明はこれらの実施例によってなんら限定されるものではない。尚、実施例及び比較例における塩素品位の分析は、酸化ニッケル微粉末を塩素の揮発を抑制できる密閉容器内にてマイクロ波照射下で硝酸に溶解し、硝酸銀を加えて塩化銀を沈殿させ、得られた沈殿物中の塩素を蛍光Ｘ線定量分析装置（ＰＡＮａｌｙｔｉｃａｌ社製  Ｍａｇｉｘ）を用いて検量線法で評価することによって行った。また、硫黄品位の分析は、硝酸に溶解した後、ＩＣＰ発光分光分析装置（セイコー社製  ＳＰＳ−３０００）によって行い、ナトリウム品位の分析は、硝酸に溶解した後、原子吸光装置（日立ハイテク社製  Ｚ−２３００）により評価することによって行った。
【００５２】
酸化ニッケル微粉末の粒径は、レーザー散乱法により測定し、その粒度分布から体積積算９０％での粒径Ｄ９０を求めた。また、比表面積の分析は、窒素ガス吸着によるＢＥＴ法により求めた。
【００５３】
［実施例１］
１０Ｌのビーカーに、純水と水酸化ナトリウムとからなるｐＨ８.５に調整した水酸化ナトリウム水溶液１５００ｍＬを準備した。一方、塩化ニッケル９９ｍｏｌ％、硫酸ニッケル１ｍｏｌ％の割合で混合したニッケル塩を、ニッケル濃度が１２０ｇ／Ｌとなるように純水に溶解することによってニッケル水溶液を調製した。更に１２.５質量％の水酸化ナトリウム水溶液を用意し、これと上記ニッケル水溶液とをｐＨ８.５で変動幅が絶対値で０.２以内となるように調整しながら前述のビーカー内の水溶液に連続的に添加混合した。このようにして、水酸化ニッケルの沈殿を生成させた。
【００５４】
その際、ニッケル水溶液は２４ｍＬ／分の速度で添加した。また、液温は６０℃とし、攪拌羽により２００ｒｐｍで撹拌した。３Ｌのニッケル水溶液を添加した後、３時間ほど攪拌を続けながら熟成させた。
【００５５】
その後、濾過と３０分の純水レパルプを４回繰り返して、水酸化ニッケル濾過ケーキを得た。この濾過ケーキを送風乾燥機を用いて大気中にて１１０℃で２４時間乾燥し、水酸化ニッケルを得た（工程Ａ）。得られた水酸化ニッケル５００ｇを大気焼成炉に供給して、８５０℃で３時間熱処理して酸化ニッケルを得た（工程Ｂ）。次に、得られた酸化ニッケル３００ｇをジェットミル粉砕機（栗本鉄工製）にてセパレーター回転数１８０００ｒｐｍ、エア圧０.６ＭＰａにて粉砕した（工程Ｃ）。
【００５６】
得られた酸化ニッケル微粉末は、硫黄品位が３１０質量ｐｐｍ、塩素品位が５０質量ｐｐｍ未満、ナトリム品位が３５質量ｐｐｍであった。また、比表面積は３.６ｍ２／ｇ、Ｄ９０は０.６２μｍであった。
【００５７】
［実施例２］
工程Ａの硫酸ニッケルの混合割合を１０ｍｏｌ％とした以外は実施例１と同様にして酸化ニッケル微粉末を得ると共に分析を行った。
【００５８】
得られた酸化ニッケル微粉末は、硫黄品位が４１０質量ｐｐｍ、塩素品位が５０質量ｐｐｍ未満、ナトリウム品位が５０質量ｐｐｍであった。また、比表面積は５.０ｍ２／ｇ、Ｄ９０は０.５３μｍであった。
【００５９】
［実施例３］
工程Ａの硫酸ニッケルの混合割合を１０ｍｏｌ％としたこと、工程Ｂの熱処理温度を８００℃としたこと以外は実施例１と同様にして酸化ニッケル微粉末を得ると共に分析を行った。
【００６０】
得られた酸化ニッケル微粉末は、硫黄品位が４９０質量ｐｐｍ、塩素品位が５０質量ｐｐｍ未満、ナトリウム品位が４９質量ｐｐｍであった。また、比表面積は５.３ｍ２／ｇ、Ｄ９０は０.６１μｍであった。
【００６１】
［実施例４］
工程Ａの硫酸ニッケルの混合割合を１０ｍｏｌ％としたこと、工程Ｂの熱処理温度を９００℃としたこと以外は実施例１と同様にして酸化ニッケル微粉末を得ると共にその分析を行った。
【００６２】
得られた酸化ニッケル微粉末は、硫黄品位が３６０質量ｐｐｍ、塩素品位が５０質量ｐｐｍ未満、ナトリウム品位が５２質量ｐｐｍ未満であった。また、比表面積は３.０ｍ２／ｇ、Ｄ９０は０.５１μｍであった。
【００６３】
［実施例５］
工程Ａの硫酸ニッケルの混合割合を１０ｍｏｌ％とし、ニッケル濃度を５０ｇ／Ｌとした以外は実施例１と同様にして酸化ニッケル微粉末を得ると共にその分析を行った。
【００６４】
得られた酸化ニッケル微粉末は、硫黄品位が４２０質量ｐｐｍ未満、塩素品位が５０質量ｐｐｍ未満、ナトリウム品位が５０質量ｐｐｍであった。また、比表面積は５.２ｍ２／ｇ、Ｄ９０は０.５１μｍであった。
【００６５】
［実施例６］
工程Ａの硫酸ニッケルの混合割合を３０ｍｏｌ％とした以外は実施例１と同様にして酸化ニッケル微粉末を得ると共にその分析を行った。
【００６６】
得られた酸化ニッケル微粉末は、硫黄品位が４２０質量ｐｐｍ、塩素品位が５０質量ｐｐｍ未満、ナトリウム品位が９８質量ｐｐｍ未満であった。また、比表面積は５.０ｍ２／ｇ、Ｄ９０は０.５７μｍであった。
【００６７】
［実施例７］
工程Ａの硫酸ニッケルの混合割合を１０ｍｏｌ％とし、ニッケル濃度を１８０ｇ／Ｌとした以外は実施例１と同様にして酸化ニッケル微粉末を得ると共にその分析を行った。
【００６８】
得られた酸化ニッケル微粉末は、硫黄品位が４５０質量ｐｐｍ、塩素品位が５０質量ｐｐｍ未満、ナトリウム品位が５８質量ｐｐｍであった。また、比表面積は５.２ｍ２／ｇ、Ｄ９０は０.５５μｍであった。
【００６９】
［比較例１］
工程Ａにおいて硫酸ニッケルを混合しなかった（硫酸ニッケルの混合割合０ｍｏｌ％）こと以外は実施例１と同様にして酸化ニッケル微粉末を得ると共にその分析を行った。
【００７０】
得られた酸化ニッケル微粉末は、硫黄品位が５０質量ｐｐｍ未満、塩素品位が５０質量ｐｐｍ未満、ナトリウム品位が５３質量ｐｐｍであった。また、比表面積は２.５ｍ２／ｇ、Ｄ９０は０.７５μｍであった。
【００７１】
［比較例２］
工程Ａの硫酸ニッケルの混合割合を１０ｍｏｌ％としたこと、工程Ｂの熱処理温度を７００℃としたこと以外は実施例１と同様にして酸化ニッケル微粉末を得ると共にその分析を行った。
【００７２】
得られた酸化ニッケル微粉末は、硫黄品位が３４００質量ｐｐｍ、塩素品位が２００質量ｐｐｍ、ナトリウム品位が１００質量ｐｐｍであった。また、比表面積は５.３ｍ２／ｇ、Ｄ９０は０.６５μｍであった。
【００７３】
［比較例３］
工程Ａの硫酸ニッケルの混合割合を１０ｍｏｌ％としたこと、工程Ｂの熱処理温度を９５０℃としたこと以外は実施例１と同様にして酸化ニッケル微粉末を得ると共にその分析を行った。
【００７４】
得られた酸化ニッケル微粉末は、硫黄品位が３００質量ｐｐｍ、塩素品位が５０質量ｐｐｍ未満、ナトリウム品位が６５質量ｐｐｍであった。また、比表面積は１.８ｍ２／ｇ、Ｄ９０は０.６８μｍであった。
【００７５】
［比較例４］
工程Ａの硫酸ニッケルの混合割合を５０ｍｏｌ％とした以外は実施例１と同様にして酸化ニッケル微粉末を得ると共にその分析を行った。
【００７６】
得られた酸化ニッケル微粉末は、硫黄品位が５６０質量ｐｐｍ、塩素品位が５０質量ｐｐｍ未満、ナトリム品位が１４０質量ｐｐｍであった。また、比表面積は３.５ｍ２／ｇ、Ｄ９０は０.５７μｍであった。
【００７７】
［比較例５］
工程Ａのニッケル塩を硫酸ニッケルのみ（硫酸ニッケルの混合割合１００ｍｏｌ％）とした以外は実施例１と同様にして酸化ニッケル微粉末を得ると共にその分析を行った。
【００７８】
得られた酸化ニッケル微粉末は、硫黄品位が６００質量ｐｐｍ、塩素品位が５０質量ｐｐｍ未満、ナトリム品位が３００質量ｐｐｍであった。また、比表面積は３.０ｍ２／ｇ、Ｄ９０は０.６１μｍであった。
【００７９】
［比較例６］
工程Ａにおいて硫酸ニッケルを混合せず（硫酸ニッケルの混合割合０ｍｏｌ％）、ニッケル濃度を１８０ｇ／Ｌとした以外は実施例１と同様にして酸化ニッケル微粉末を得ると共にその分析を行った。
【００８０】
得られた酸化ニッケル微粉末は、硫黄品位が５０質量ｐｐｍ未満、塩素品位が５０質量ｐｐｍ未満、ナトリウム品位が５６質量ｐｐｍであった。また、比表面積は２.６ｍ２／ｇ、Ｄ９０は０.５８μｍであった。
【００８１】
上記実施例１〜７及び比較例１〜６について、ニッケル濃度、硫酸ニッケル混合割合、熱処理温度（焙焼温度）と得られた酸化ニッケル微粉末の比表面積、塩素品位、硫黄品位、ナトリム品位とＤ９０を下記の表１にまとめて示す。
【００８２】
【表１】
0005621268.tif 000002
【００８３】
上記表１の結果から分るように、全ての実施例において、硫黄品位が３００〜５００質量ｐｐｍに制御されている上、塩素品位は５０質量ｐｐｍ未満、ナトリウム品位は１００質量ｐｐｍ未満となっている。また、比表面積が３.０ｍ２／ｇ以上と非常に大きくなっており、微細な酸化ニッケル微粉末が得られていることが分る。
【００８４】
これに対して、比較例１、４、５及び６では、硫酸ニッケルの混合割合が適切でないため硫黄品位あるいはナトリウム品位が好適な範囲内となっていない。特に、比較例１及び６では、硫酸ニッケルが混合されていないため、熱処理時の焼結抑制効果がなく、比表面積が小さい値となっている。比較例２は、熱処理温度が低いため、硫黄品位及び塩素品位が好適な範囲を大幅に超えている。一方、比較例３は、熱処理温度が高いため、比表面積が小さい値となっている。